엔진의 고출력화, 연비 향상을 목표로 한 경량화 등의 관점으로부터, 자동차, 산업 기계, 건설 기계 등의 기계 부품에는, 높은 피로 강도가 요구되고 있다.  강에 높은 피로 강도를 구비시킬뿐이라면, 합금 원소 및/또는 열처리를 이용하여 강의 경도를 올림으로써, 용이하게 달성할 수 있다.  그러나, 일반적으로, 상기 기계 부품은, 열간 단조에 의해 성형되고, 그 후, 절삭 가공에 의해서 소정의 제품 형상으로 완성할 수 있다.  이 때문에, 상기 기계 부품의 소재가 되는 강은 높은 피로 강도와 함께 충분한 피삭성을 동시에 구비해야 한다.  일반적으로는, 피로 강도는 소재의 경도가 높은 것일수록 뛰어나다.  한편, 피삭성 중, 절삭 저항과 공구 수명은, 소재의 경도가 높은 것일수록 뒤떨어지는 경향이 있다.그래서, 피로 강도와 피삭성을 양립시키기 위해서, 양호한 피삭성이 요구되는 성형 단계에서는 경도를 낮게 억제할 수 있고, 한편, 그 후에 시효 처리를 실시하여 강도가 요구되는 최종의 제품 단계에서는 경도를 높게 할 수 있는, 다양한 기술이 개시되어 있다.예를 들면, 특허 문헌 1에는 다음의 시효 경화강이 개시되어 있다.즉, 질량%로, C:0.11~0.60%, Si:0.03~3.0%, Mn:0.01~2.5%, Mo:0.3~4.0%, V:0.05~0.5% 및 Cr:0.1~3.0%를 함유하고, 필요에 따라서, Al:0.001~0.3%, N:0.005~0.025%, Nb:0.5% 이하, Ti:0.5% 이하, Zr:0.5% 이하, Cu:1.0% 이하, Ni:1.0% 이하, S:0.01~0.20%, Ca:0.003~0.010%, Pb:0.3% 이하 및 Bi:0.3% 이하 중 1종 이상을 포함하고, 잔부가 Fe와 불가피적 불순물로부터 이루어지고, 각 성분간에서는,4C+Mn+0.7Cr+0.6Mo-0.2V≥2.5,C≥Mo/16+V/5.7,V+0.15Mo≥0.4를 만족시키는 관계가 성립하고 있고, 압연, 단조, 또는 용체화 처리 후에, 온도 800℃에서 300℃ 사이는 0.05~10℃／초의 평균 냉각 속도로 냉각되고, 시효 처리 전에 있어서는, 베이나이트 조직의 면적률이 50% 이상이고, 또한 경도는 40HRC 이하이며, 시효 처리에 의해서, 경도가 시효 처리 전의 경도보다도 7HRC 이상 높아지는 것을 특징으로 하는 「시효 경화강」이 개시되어 있다.특허 문헌 2에는 다음의 베이나이트강이 개시되어 있다.즉, 질량%로, C:0.14~0.35%, Si:0.05~0.70%, Mn:1.10~2.30%, S:0.003~0.120%, Cu:0.01~0.40%, Ni:0.01~0.40%, Cr:0.01~0.50%, Mo:0.01~0.30%, 및, V:0.05~0.45%를 함유하고, 필요에 따라서, Ti:0.001~0.100%, 및, Ca:0.0003~0.0100%로부터 선택되는 1종 이상을 함유하고, 잔부가 Fe 및 불가피적 불순물로 이루어지고,13[C]+8[Si]+10[Mn]+3[Cu]+3[Ni]+22[Mo]+11[V]≤30,5[C]+[Si]+2[Mn]+3[Cr]+2[Mo]+4[V]≤7.3,2.4≤0.3[C]+1.1[Mn]+0.2[Cu]+0.2[Ni]+1.2[Cr]+1.1[Mo]+0.2[V]≤3.1,2.5≤[C]+[Si]+4[Mo]+9[V],[C]≥[Mo]/16+[V]/3을 만족시키는 것을 특징으로 하는 「베이나이트강」이 개시되어 있다.특허 문헌 3에는 다음의 시효 경화형 고강도 베이나이트강이 개시되어 있다.즉, 화학 조성이, 질량%로, C:0.06~0.20%, Si:0.03~1.00%, Mn:1.50~3.00%, Cr:0.50~2.00%, Mo:0.05~1.00%, Al:0.002~0.100%, V:0.51~1.00%, N:0.0080~0.0200%를 함유하고, 필요에 따라서, Ti:0.01~0.10%, Nb:0.01~0.10%, S:0.04~0.12%, Pb:0.01~0.30%, Ca:0.0005~0.01% 및 REM:0.001~0.10%로부터 선택되는 1종 이상을 함유하고, 잔부 Fe 및 불가피 불순물로 이루어지는 강을 1150~1300℃의 가열 온도로 열간 압연 또는 열간 단조 후, 800~500℃의 온도 범위의 평균 냉각 속도:CV(℃／min)를, 40/(Mn%+0.8Cr%+1.2Mo%)≤CV≤500/(Mn%+0.8%Cr+1.2Mo%)로 하여 200℃ 이하의 온도까지 냉각함으로써 경도를 400HV 이하, 조직을 베이나이트율 70% 이상이고 또한 구오스테나이트 결정입경 80μm 이하로 하고, 그 후 필요에 따라서 절삭 가공 내지 소성 가공을 가하고, 또한 그 후 550~700℃의 온도로 시효 처리를 실시함으로써, 항복점 또는 0.2% 내력을 900MPa 이상으로 하는 것을 특징으로 하는 시효 경화형 고강도 베이나이트강이 제안되어 있다.또, 특허 문헌 4 및 특허 문헌 5에는, 소정의 화학 조성 또는 조직을 갖는 시효 경화성 강이 개시되어 있고, 특허 문헌 6 및 특허 문헌 7에는, 기계 구조용 강 부품을 얻는 방법으로서, 강재를 열간 단조 후 소정의 속도로 냉각하고, 그 후 소정의 온도 범위에서 시효 처리를 실시하는 방법이 개시되어 있다.
이 문장들은 임의의 순서로 섞여 있습니다. 모든 문장을 활용하여 원본 단락의 순서와 내용을 올바른 순서로 재구성하세요.
#문장 리스트: [' 이 때문에, 상기 기계 부품의 소재가 되는 강은 높은 피로 강도와 함께 충분한 피삭성을 동시에 구비해야 한다.', ' 그러나, 일반적으로, 상기 기계 부품은, 열간 단조에 의해 성형되고, 그 후, 절삭 가공에 의해서 소정의 제품 형상으로 완성할 수 있다.', '엔진의 고출력화, 연비 향상을 목표로 한 경량화 등의 관점으로부터, 자동차, 산업 기계, 건설 기계 등의 기계 부품에는, 높은 피로 강도가 요구되고 있다.', ' 강에 높은 피로 강도를 구비시킬뿐이라면, 합금 원소 및/또는 열처리를 이용하여 강의 경도를 올림으로써, 용이하게 달성할 수 있다.', ' 일반적으로는, 피로 강도는 소재의 경도가 높은 것일수록 뛰어나다.', ' 한편, 피삭성 중, 절삭 저항과 공구 수명은, 소재의 경도가 높은 것일수록 뒤떨어지는 경향이 있다.그래서, 피로 강도와 피삭성을 양립시키기 위해서, 양호한 피삭성이 요구되는 성형 단계에서는 경도를 낮게 억제할 수 있고, 한편, 그 후에 시효 처리를 실시하여 강도가 요구되는 최종의 제품 단계에서는 경도를 높게 할 수 있는, 다양한 기술이 개시되어 있다.예를 들면, 특허 문헌 1에는 다음의 시효 경화강이 개시되어 있다.즉, 질량%로, C:0.11~0.60%, Si:0.03~3.0%, Mn:0.01~2.5%, Mo:0.3~4.0%, V:0.05~0.5% 및 Cr:0.1~3.0%를 함유하고, 필요에 따라서, Al:0.001~0.3%, N:0.005~0.025%, Nb:0.5% 이하, Ti:0.5% 이하, Zr:0.5% 이하, Cu:1.0% 이하, Ni:1.0% 이하, S:0.01~0.20%, Ca:0.003~0.010%, Pb:0.3% 이하 및 Bi:0.3% 이하 중 1종 이상을 포함하고, 잔부가 Fe와 불가피적 불순물로부터 이루어지고, 각 성분간에서는,4C+Mn+0.7Cr+0.6Mo-0.2V≥2.5,C≥Mo/16+V/5.7,V+0.15Mo≥0.4를 만족시키는 관계가 성립하고 있고, 압연, 단조, 또는 용체화 처리 후에, 온도 800℃에서 300℃ 사이는 0.05~10℃／초의 평균 냉각 속도로 냉각되고, 시효 처리 전에 있어서는, 베이나이트 조직의 면적률이 50% 이상이고, 또한 경도는 40HRC 이하이며, 시효 처리에 의해서, 경도가 시효 처리 전의 경도보다도 7HRC 이상 높아지는 것을 특징으로 하는 「시효 경화강」이 개시되어 있다.특허 문헌 2에는 다음의 베이나이트강이 개시되어 있다.즉, 질량%로, C:0.14~0.35%, Si:0.05~0.70%, Mn:1.10~2.30%, S:0.003~0.120%, Cu:0.01~0.40%, Ni:0.01~0.40%, Cr:0.01~0.50%, Mo:0.01~0.30%, 및, V:0.05~0.45%를 함유하고, 필요에 따라서, Ti:0.001~0.100%, 및, Ca:0.0003~0.0100%로부터 선택되는 1종 이상을 함유하고, 잔부가 Fe 및 불가피적 불순물로 이루어지고,13[C]+8[Si]+10[Mn]+3[Cu]+3[Ni]+22[Mo]+11[V]≤30,5[C]+[Si]+2[Mn]+3[Cr]+2[Mo]+4[V]≤7.3,2.4≤0.3[C]+1.1[Mn]+0.2[Cu]+0.2[Ni]+1.2[Cr]+1.1[Mo]+0.2[V]≤3.1,2.5≤[C]+[Si]+4[Mo]+9[V],[C]≥[Mo]/16+[V]/3을 만족시키는 것을 특징으로 하는 「베이나이트강」이 개시되어 있다.특허 문헌 3에는 다음의 시효 경화형 고강도 베이나이트강이 개시되어 있다.즉, 화학 조성이, 질량%로, C:0.06~0.20%, Si:0.03~1.00%, Mn:1.50~3.00%, Cr:0.50~2.00%, Mo:0.05~1.00%, Al:0.002~0.100%, V:0.51~1.00%, N:0.0080~0.0200%를 함유하고, 필요에 따라서, Ti:0.01~0.10%, Nb:0.01~0.10%, S:0.04~0.12%, Pb:0.01~0.30%, Ca:0.0005~0.01% 및 REM:0.001~0.10%로부터 선택되는 1종 이상을 함유하고, 잔부 Fe 및 불가피 불순물로 이루어지는 강을 1150~1300℃의 가열 온도로 열간 압연 또는 열간 단조 후, 800~500℃의 온도 범위의 평균 냉각 속도:CV(℃／min)를, 40/(Mn%+0.8Cr%+1.2Mo%)≤CV≤500/(Mn%+0.8%Cr+1.2Mo%)로 하여 200℃ 이하의 온도까지 냉각함으로써 경도를 400HV 이하, 조직을 베이나이트율 70% 이상이고 또한 구오스테나이트 결정입경 80μm 이하로 하고, 그 후 필요에 따라서 절삭 가공 내지 소성 가공을 가하고, 또한 그 후 550~700℃의 온도로 시효 처리를 실시함으로써, 항복점 또는 0.2% 내력을 900MPa 이상으로 하는 것을 특징으로 하는 시효 경화형 고강도 베이나이트강이 제안되어 있다.또, 특허 문헌 4 및 특허 문헌 5에는, 소정의 화학 조성 또는 조직을 갖는 시효 경화성 강이 개시되어 있고, 특허 문헌 6 및 특허 문헌 7에는, 기계 구조용 강 부품을 얻는 방법으로서, 강재를 열간 단조 후 소정의 속도로 냉각하고, 그 후 소정의 온도 범위에서 시효 처리를 실시하는 방법이 개시되어 있다.']